Brevet FR3048198A1 (20170901)
REVENDICATIONS:\n<CLM>\1\tProcédé de fabrication d'un panneau composite multicouches thermo formable, caractérisé en ce que : - on fournit au moins une feuille (1) comprenant ou constituée d'un matériau choisi parmi le liège, le liège aggloméré et le carton renforcé, en particulier le carton ondulé ; - on forme un assemblage : a) en déposant simultanément ou successivement sur la face supérieure et sur la face inférieure d'une couche centrale comprenant au moins ladite feuille (1), une résine thermoplastique (2) que l'on recouvre respectivement d'un premier et d'un deuxième textile (3 ; 4), au moins l'un desdits textiles (3 ;\n<CLM>\1\tcomprenant éventuellement, au moins sur leur face qui n'est pas en contact avec ladite première feuille, une résine thermoplastique(2) ; ou b) un premier et un deuxième textile (3 ;\n<CLM>\1\tqui comprennent une résine thermoplastique, notamment sous forme de film, au moins sur leur face en contact avec ladite première feuille, lesdits premier et deuxième textiles pouvant également comprendre une couche de résine thermoplastique sur leur face qui n'est vient pas en contact avec ladite feuille ; - on chauffe l'assemblage ainsi obtenu à une température sensiblement supérieure ou égale à la température de fusion de ladite résine thermoplastique ; - lorsque ladite résine est fondue, on exerce une première pression sur ledit assemblage de manière à faire pénétrer ladite résine fondue dans ladite couche centrale (1) et dans lesdits premiers et deuxième textiles (3 ;\n<CLM>\1\tet éventuellement on exerce localement simultanément ou ultérieurement à l'application de ladite première pression une deuxième pression qui réduit l'épaisseur dudit assemblage, ladite deuxième pression étant exercée au niveau des bords longitudinaux dudit assemblage et/ou sur une portion donnée de manière à former un motif en creux ; - on laisse le matériau obtenu refroidir jusqu'à température ambiante ou on le refroidit, notamment par conduction, jusqu'à une température 3048198 14 sensiblement égale ou inférieure à la température de transition vitreuse de ladite résine (2) puis on le laisse refroidir à température ambiante.\n<CLM>\1\tProcédé selon la revendication 1, caractérisé en ce que ladite résine thermoplastique (2) est choisie parmi les polymères biodégradables, les 5 polymères obtenus à partir de matières premières végétales et/ou animales, notamment à partir d'amidon, et est notamment choisie parmi les acides poly(lactiques), les poly(13-hydroxy butyrate), le polyamide 11, l'acétate de cellulose et les polyéthylènes bio dérivés et/ou en ce que lesdits premier et deuxième textiles (3 ;\n<CLM>\1\tsont choisis éventuellement indépendamment l'un de 10 l'autre parmi les textiles de lin, en particulier la toile de lin, les textiles de coton, les textiles de chanvre, les textiles de ramie, les textiles de jute, les textiles de kénaf, les textiles de miscanthus et les textiles d'ortie, les textiles qui comportent des fils en matériau électriquement conducteur sur lesquels des diodes électroluminescentes peuvent être montées, en particulier les textiles de 15 lin, de coton, de chanvre, de ramie, les textiles de jute, les textiles de kénaf, les textiles de miscanthus ou d'ortie comportant de tels fils, les textiles comprenant des diodes électroluminescentes, en particulier les textiles de lin, en particulier la toile de lin, de coton, de chanvre de ramie, les textiles de jute, les textiles de kénaf, les textiles de miscanthus et d'ortie comportant des diodes 20 électroluminescentes, les textiles ignifugés, en particulier les textiles de lin, en particulier la toile de lin, les textiles de coton, de chanvre, de ramie, les textiles de jute, les textiles de kénaf, les textiles de miscanthus et d'ortie ignifugés et les textiles imperméabilisés, en particulier les textiles de lin, en particulier la toile de lin, de coton, de chanvre, de ramie, les textiles de jute, les textiles de kénaf, les 25 textiles de miscanthus et d'ortie imperméabilisés.\n<CLM>\1\tPanneau composite multi couche pouvant être obtenu selon le procédé selon l'une quelconque des revendications précédentes, ledit panneau comprenant une couche centrale (1) comprenant ou constituée d'un matériau choisi parmi le liège, le liège aggloméré et le carton renforcé, en particulier le 30 carton ondulé dont une face est recouverte d'un premier textile (3) solidarisé à la surface de ladite face au moyen d'une couche de résine (2), caractérisé en ce que ladite résine est thermo plastique, en ce que la deuxième face de ladite couche centrale est recouverte d'un deuxième textile (4) solidarisé à la surface 3048198 15 de ladite deuxième face au moyen d'une résine thermoplastique (2) et en ce que ledit premier et/ou deuxième textile (3 ;\n<CLM>\1\test/sont choisis, éventuellement indépendamment l'un de l'autre, en particulier parmi les textiles de lin, en particulier la toile de lin, les textiles de coton, les textiles de chanvre, les textiles 5 de ramie, les textiles de jute, les textiles de kénaf, les textiles de miscanthus et les textiles d'ortie, éventuellement imperméabilisés et/ou ignifugés et en ce que ledit panneau est thermo formable.\n<CLM>\1\tPanneau selon la revendication 3, caractérisé en ce qu'au moins une surface dudit panneau émet de la lumière. 10\n<CLM>\1\tPanneau selon l'une quelconque des revendications 3 et 4, caractérisé en ce que ledit premier et/ou le deuxième textile (3 ;\n<CLM>\1\tcomprend au moins deux fils électriquement conducteurs (54 ; 55), intégrés à la structure dudit textile ou rajoutés sur ledit textile et une pluralité de diodes électroluminescentes (5), connectées électriquement auxdits fils électriquement 15 conducteurs (54 ; 55).\n<CLM>\1\tPanneau selon l'une des revendications précédentes, caractérisé en ce que ladite couche centrale (1) présente une épaisseur sensiblement égale ou supérieure à 2 mm et sensiblement égale ou inférieure à 100 mm et en ce que ledit premier et/ou ledit deuxième textile (3 ;\n<CLM>\1\tprésente(nt) chacun, 20 indépendamment l'un de l'autre, une épaisseur sensiblement égale ou supérieure à 0,1 mm et sensiblement égale ou inférieure à 5 mm.\n<CLM>\1\tPanneau selon l'une quelconque des revendications précédentes, caractérisé en ce qu'il présente une tranche (7) et en ce qu'il comprend une feuille de finition (9) qui s'étend entre lesdites faces du panneau et recouvre 25 ladite tranche et en ce que ladite feuille de finition (9) est cousue sur ledit panneau.\n<CLM>\1\tPanneau selon l'une quelconque des revendications précédentes, caractérisé en ce que ledit panneau présente une épaisseur (7) recouverte par l'un desdits premier et deuxième textiles (3 ;\n<CLM>\1\tet en ce qu'il comporte sur sa 30 face qui n'est pas recouverte par ledit textile, une bande correspondant à l'épaisseur de ladite couche centrale (1) ou une rainure qui s'étend entre deux bords dudit panneau, ladite rainure étant ouverte au niveau d'une face dudit panneau et le fond de ladite rainure est formé par un desdits textiles (3 ; 4). 3048198 16\n<CLM>\1\tPanneau selon l'une quelconque des revendications précédentes, caractérisé en ce qu'il comporte au moins sur une de ses faces une pluralité de micro perforations qui traversent ledit premier et ou deuxième textile (3 ;\n<CLM>\1\tet découvrent ainsi la surface de ladite couche centrale (3). 5\n<CLM>\1\tPièce choisi parmi les pièces de mobilier, notamment les étagères, les pièces de maroquinerie, notamment les sacs, et les éléments d'habillage de l'habitacle d'un véhicule choisi parmi les véhicules automobiles, les véhicules aquatiques et les aéronefs qui présentent une forme adaptée à la géométrie dudit habitacle et éventuellement des moyens de fixation audit habitacle qui 10 sont disposés sur l'une de ses faces, caractérisée en ce qu'elle est comprend au moins un panneau selon l'une quelconque des revendications précédentes, ce dernier pouvant être thermo formé .